ДЕТАЛЬ, СОДЕРЖАЩАЯ МЕТАЛЛОКЕРАМИЧЕСКУЮ ЧАСТЬ, И СПОСОБ ЕЕ ИЗГОТОВЛЕНИЯ

1. Деталь, содержащая металлокерамическую часть, содержащую твердую фазу на основе карбида ниобия и металлическое связующее на основе никеля, припой и по меньшей мере одну другую часть, к которой следует припаять металлокерамическую часть; отличающаяся тем, что металлокерамическая часть содержит по меньшей мере 0,5 атомного процента молибдена.
2. Деталь по п.1, в которой содержание молибдена в металлокерамической части составляет по меньшей мере 1,0 атомный процент.
3. Деталь по п.1 или 2, в которой содержание молибдена в металлокерамической части составляет не более 10,6 атомных процентов.
4. Деталь по любому из предшествующих пунктов, в которой припоем является припой на основе серебра.
5. Деталь по любому из предшествующих пунктов, в которой по меньшей мере одна другая часть выбрана из металлокерамического материала, спеченного карбида или части, содержащей сталь.
6. Способ припайки металлокерамической части, содержащей твердую фазу на основе карбида ниобия и металлическое связующее на основе никеля, к по меньшей мере одной другой части, включающий в себя этапы, на которых:
а) обеспечивают порошок твердой фазы, содержащий более 50 мас.% карбида ниобия от общего количества порошка твердой фазы;
b) обеспечивают порошок металлического связующего, содержащий более 50 мас.% никеля от общего количества порошка металлического связующего;
с) смешивают порошок твердой фазы и порошок металлического связующего с органическим связующим с получением порошковой смеси;
d) измельчают полученную порошковую смесь;
е) спрессовывают измельченную порошковую смесь;
f) спекают спрессованную порошковую смесь с получением спеченной металлокерамической части;
g) обеспечивают припой, и
h) припаивают полученную спеченную металлокерамическую часть к по меньшей мере одной другой части с использованием припоя;
отличающийся тем, что на этапе (с) добавляют порошок карбида молибдена или добавляют порошок молибдена и порошок углерода.
7. Способ по п.6, в котором массовый процент карбида молибдена или суммарный массовый процент добавленных молибдена и углерода меньше, чем массовый процент никеля во всей порошковой смеси.
8. Способ по п.6 или 7, в котором суммарный массовый процент никеля и карбида молибдена или молибдена и углерода составляет от 6 до 35 массовых процентов всей порошковой смеси.
9. Способ по любому из пп. 6–8, в котором припоем является припой на основе серебра.
10. Способ по любому из пп. 6–9, в котором по меньшей мере одну другую часть выбирают из металлокерамического материала, спеченного карбида или части, содержащей сталь.
11. Применение металлокерамической части, содержащей твердую фазу на основе карбида ниобия и металлическое связующее на основе никеля и молибден, для уменьшения краевого угла смачивания расплавленным припоем во время выполнения способа, в котором металлокерамическую часть припаивают к по меньшей мере одной другой части с использованием припоя.
12. Применение по п.11, в котором краевой угол уменьшен до менее чем 90°.
13. Применение по п.11 или 12, в котором краевой угол уменьшен до величины, меньшей или равной 45°.
14. Применение по любому из пп. 11–13, в котором припоем является припой на основе серебра.
15. Применение по любому из пп. 11–14, в котором по меньшей мере одна другая часть, к которой припаивают металлокерамическую часть, выбрана из металлокерамического материала, спеченного карбида или части, содержащей сталь.